(57)【要約】【課題】優れた鮮映性を有し、環境負荷の小さい高耐食性塗装鋼板を提供することを目的としている。【解決手段】鋼板の表面に、Ａｌ：４〜２２質量％、Ｍｇ：１〜５質量％、Ｔｉ：０．１質量％以下、Ｓｉ：０．５質量％以下を含有し残部がＺｎ及び不可避的不純物よりなるＺｎ合金めっき層を有し，その上に固形分として水性樹脂１００質量部、シランカップリング剤０．１〜３０００質量部を含有する皮膜層を下地処理層として有し、上層として０．２〜１００μｍ厚の有機被膜層を有することを特徴とする鮮映性に優れ環境負荷の小さい高耐食性塗装鋼板を製造する。【選択図】      図１
2004292942.tif 000002
【特許請求の範囲】
【請求項１】
鋼板の片面又は両面に、Ａｌ：４〜１０質量％、Ｍｇ：１〜５質量％、Ｔｉ：０．１質量％以下を含有し残部が亜鉛及び不可避的不純物よりなる亜鉛系めっき層を有し、その上に固形分として水性樹脂１００質量部、シランカップリング剤０．１〜３０００質量部を含有する皮膜層を下地処理層として有し、上層として０．２〜１００μｍ厚の有機被膜層を有することを特徴とする鮮映性に優れ環境負荷の小さい高耐食性塗装鋼板。
【請求項２】
鋼板の片面又は両面に、Ａｌ：４〜２２質量％、Ｍｇ：１〜５質量％、Ｔｉ：０．１質量％以下、Ｓｉ：０．５質量％以下を含有し残部が亜鉛及び不可避的不純物よりなる亜鉛系めっき層を有し、その上に固形分として水性樹脂１００質量部、シランカップリング剤０．１〜３０００質量部を含有する皮膜層を下地処理層として有し、上層として０．２〜１００μｍ厚の有機被膜層を有することを特徴とする鮮映性に優れ環境負荷の小さい高耐食性塗装鋼板。
【請求項３】
鋼板の片面又は両面に、Ａｌ：４〜１０質量％、Ｍｇ：１〜５質量％、Ｔｉ：０．１質量％以下を含有し残部が亜鉛及び不可避的不純物よりなる亜鉛系めっき層を有し、その上に固形分として水性樹脂１００質量部、シランカップリング剤０．１〜３０００質量部を含有する皮膜層を下地処理層として有し、上層として０．２〜１００μｍ厚の有機被膜層を有する塗装鋼板の亜鉛系めっき層が〔Ａｌ／Ｚｎ／Ｚｎ２Ｍｇの三元共晶組織〕の素地中に〔Ａｌ相〕、〔Ｚｎ２Ｍｇ相〕及び〔Ｚｎ相〕の１種又は２種以上が混在した金属組織を有し、且つ、〔Ａｌ相〕、〔Ｚｎ２Ｍｇ相〕及び〔Ｚｎ相〕の１種又は２種以上の中にＴｉ−Ａｌ系金属間化合物を含有することを特徴とする鮮映性の優れた高耐食性塗装鋼板。
【請求項４】
鋼板の片面又は両面に、Ａｌ：４〜２２質量％、Ｍｇ：１〜５質量％、Ｔｉ：０．１質量％以下、Ｓｉ：０．５質量％以下を含有し残部が亜鉛及び不可避的不純物よりなる亜鉛系めっき層を有し、その上に固形分として水性樹脂１００質量部、シランカップリング剤０．１〜３０００質量部を含有する皮膜層を下地処理層として有し、上層として０．２〜１００μｍ厚の有機被膜層を有する塗装鋼板の亜鉛系めっき層が〔Ａｌ／Ｚｎ／Ｚｎ２Ｍｇの三元共晶組織〕の素地中に〔Ｍｇ２Ｓｉ相〕、〔Ａｌ相〕及び〔Ｚｎ２Ｍｇ相〕が混在した金属組織を有し、且つ、〔Ａｌ相〕と〔Ｚｎ２Ｍｇ相〕の１種又は２種の中にＴｉ−Ａｌ系金属間化合物を含有することを特徴とする鮮映性に優れ環境負荷の小さい高耐食性塗装鋼板。
【請求項５】
鋼板の片面又は両面に、Ａｌ：４〜２２質量％、Ｍｇ：１〜５質量％、Ｔｉ：０．１質量％以下、Ｓｉ：０．５質量％以下を含有し残部が亜鉛及び不可避的不純物よりなる亜鉛系めっき層を有し、その上に固形分として水性樹脂１００質量部、シランカップリング剤０．１〜３０００質量部を含有する皮膜層を下地処理層として有し、上層として０．２〜１００μｍ厚の有機被膜層を有する塗装鋼板の亜鉛系めっき層が〔Ａｌ／Ｚｎ／Ｚｎ２Ｍｇの三元共晶組織〕の素地中に〔Ｍｇ２Ｓｉ相〕、〔Ａｌ相〕、〔Ｚｎ２Ｍｇ相〕及び〔Ｚｎ相〕が混在した金属組織を有し、且つ、〔Ａｌ相〕、〔Ｚｎ２Ｍｇ相〕及び〔Ｚｎ相〕の１種又は２種以上の中にＴｉ−Ａｌ系金属間化合物を含有することを特徴とする鮮映性に優れ環境負荷の小さい高耐食性塗装鋼板。
【請求項６】
鋼板の片面又は両面に、Ａｌ：４〜２２質量％、Ｍｇ：１〜５質量％、Ｔｉ：０．１質量％以下、Ｓｉ：０．５質量％以下を含有し残部が亜鉛及び不可避的不純物よりなる亜鉛系めっき層を有し、その上に固形分として水性樹脂１００質量部、シランカップリング剤０．１〜３０００質量部を含有する皮膜層を下地処理層として有し、上層として０．２〜１００μｍ厚の有機被膜層を有する塗装鋼板の亜鉛系めっき層が〔Ａｌ／Ｚｎ／Ｚｎ２Ｍｇの三元共晶組織〕の素地中に〔Ｍｇ２Ｓｉ相〕、〔Ａｌ相〕及び〔Ｚｎ相〕が混在した金属組織を有し、且つ、〔Ａｌ相〕と〔Ｚｎ相〕の１種又は２種の中にＴｉ−Ａｌ系金属間化合物を含有することを特徴とする鮮映性に優れ環境負荷の小さい高耐食性塗装鋼板。
【請求項７】
請求項３乃至６のいずれかに記載のＴｉ−Ａｌ系金属間化合物が、ＴｉＡｌ３であることを特徴とする鮮映性に優れ環境負荷の小さい高耐食性塗装鋼板。
【請求項８】
請求項３乃至６のいずれかに記載のＴｉ−Ａｌ系金属間化合物が、Ｔｉ（Ａｌ１−ＸＳｉＸ）３（但し、Ｘ＝０〜０．５である）であることを特徴とする鮮映性に優れ環境負荷の小さい高耐食性塗装鋼板。
【請求項９】
めっき層中の〔Ａｌ相〕の中に含有されるＴｉ−Ａｌ系金属間化合物が、Ｚｎ−Ａｌの共析反応によって析出したＺｎ相中に存在することを特徴とする請求項３乃至８のいずれかに記載の鮮映性に優れ環境負荷の小さい高耐食性塗装鋼板。
【請求項１０】
めっき層中の〔Ａｌ相〕の樹枝状晶の大きさが５００μｍ以下であることを特徴とする請求項１乃至９のいずれかに記載の鮮映性に優れ環境負荷の小さい高耐食性塗装鋼板。
【請求項１１】
下地処理層の皮膜層に固形分として、微粒シリカ１〜２０００質量部、エッチング性フッ化物０．１〜１０００質量部のうちいずれか１種以上を更に含有することを特徴とする、請求項１乃至１０のいずれかに記載の鮮映性に優れ環境負荷の小さい高耐食性塗装鋼板。
【請求項１２】
有機被膜が熱硬化型の樹脂塗膜であることを特徴とする請求項１乃至１１のいずれかに記載の鮮映性に優れ環境負荷の小さい高耐食性塗装鋼板。
【請求項１３】
有機皮膜層が防錆顔料を含む下塗り層と着色された上塗り層からなる請求項１乃至１２のいずれかに記載の鮮映性に優れ環境負荷の小さい高耐食性塗装鋼板。
【請求項１４】
請求項１乃至１３のいずれかに記載の有機皮膜中の防錆顔料がケイ酸イオン、リン酸イオン、バナジン酸イオン、モリブデン酸イオンのうち一種類以上を放出するものであることを特徴とする鮮映性に優れ環境負荷の小さい高耐食性塗装鋼板。
【請求項１５】
下地処理層の乾燥後の付着量が１０〜３０００ｍｇ／ｍ２であることを特徴とする請求項１乃至１４のいずれかに記載の鮮映性に優れ環境負荷の小さい高耐食性塗装鋼板。
【発明の詳細な説明】
【０００１】
【発明の属する技術分野】
本発明は、塗装鋼板に係わり、更に詳しくは、環境負荷の大きいとされるクロムを含まずに優れた耐食性を有し、種々の用途、例えば家電用や建材用鋼板として適用できる塗装鋼板に関するものである。
【０００２】
【従来の技術】
塗装金属板は、金属板を先に成形加工して複雑な形状物とした後に塗装を加える方式に比べ、塗装工程が合理化できる、品質が均一になる、塗料の消費量が節約される等の利点があることから、これまで多く使用されており、今後とも使用量は増加すると考えられる。
【０００３】
一般に塗装金属板は、冷延鋼板、亜鉛めっき系鋼板、その他の金属板に予め塗装をした後、任意の形状に成形加工して最終の用途に供するものであり、例えば、冷蔵庫、洗濯機、電子レンジなどの家電製品、自動販売機、事務機器、自動車、エアコン室外機などの金属製品に用いられている。
【０００４】
こうした塗装鋼板の耐食性を向上させることを目的として本発明者らは、塗装溶融Ｚｎ−Ａｌ−Ｍｇ−Ｓｉめっき鋼板を提案した（特許文献１）。
【０００５】
また、本発明者らは、前記溶融Ｚｎ−Ａｌ−Ｍｇ−Ｓｉめっき鋼板にＣａ、Ｂｅ、Ｔｉ、Ｃｕ、Ｎｉ、Ｃｏ、Ｃｒ、Ｍｎの１種又は２種以上を添加することにより、更に耐食性に優れた塗装鋼板が得られることを明らかにした（特許文献２）。
【０００６】
これらはいずれも、耐食性に優れるめっき鋼板の上にクロメート処理と呼ばれる耐食性と密着性に優れる下地処理を施し、その上に耐食性に優れるクロム系防錆顔料を含む下塗り層を有し、更にその上に着色された上塗り層を有する構造をとっている。
【０００７】
こうしたクロメート処理及びクロム系防錆顔料から溶出する可能性のある６価のクロムは環境負荷が大きな物質であるため、本発明者らは、環境負荷の小さい塗装溶融Ｚｎ−Ａｌ−Ｍｇ−Ｓｉめっき鋼板を提案した（特許文献３）。
【０００８】
また、溶融Ｚｎ−Ａｌ−Ｍｇめっき鋼板にＴｉ、Ｂ、Ｓｉを添加することにより表面外観が良好になることが提案されている（特許文献４）。
【０００９】
【特許文献１】
特許第３１７９４４６号公報
【特許文献２】
特開２０００−６４０６１号公報
【特許文献３】
特許第３０９０２０７号公報
【特許文献４】
特開２００１−２９５０１５号公報
【００１０】
【発明が解決しようとする課題】
Ｚｎ−Ｍｇ−Ａｌの三元系合金は３質量％Ｍｇ−４質量％Ａｌ−９３質量％Ｚｎに三元共晶点を持ち、それよりＡｌ濃度が高い場合、初晶としてＡｌ相が晶出する。
【００１１】
溶融めっき時のめっき凝固速度が十分に確保されている場合、Ａｌ相が大きく成長しないうちにめっきが凝固するため表面平滑性は問題とならないが、めっき凝固速度が小さい場合、このＡｌ相が先に大きく成長することによってめっき表面に凸凹が形成され、表面平滑性が劣化するという問題点を有している。
【００１２】
このため、このような表面平滑性が低い鋼板で塗装鋼板を製造した場合、０．２〜１００μｍ程度の厚さの比較的薄い塗膜ではめっき表面の凸凹を完全には隠蔽できず、塗装鋼板の鮮映性が劣化するという問題点を有している。
【００１３】
また、前記特許文献１〜３に開示される技術では、塗装鋼板の鮮映性が劣化するという問題は考慮されていない。
【００１４】
また、前記特許文献４に開示される技術では、表面外観を劣化させるＺｎ１１Ｍｇ２相の生成・成長を抑制する目的としてＴｉとＢを添加しているが、表面平滑性や塗装後の鮮映性が劣化するという問題は考慮されておらず、金属間化合物についても言及されていない。
【００１５】
そこで、本発明は、上記問題点に鑑みなされたものであり、４質量％を超えるような高Ａｌ濃度の場合でも十分鮮映性が優れ、環境負荷の小さい高耐食性塗装鋼板を提供することを目的としている。
【００１６】
【課題を解決するための手段】
本発明者らは、鮮映性に優れ環境負荷の小さい高耐食性塗装鋼板の開発について鋭意研究を重ねた結果、鋼板の表面に添加元素の添加量を最適化した亜鉛系めっきを形成した後、下地処理としてクロメート処理の代わりにシランカップリング系処理を施し、その上にクロム系防錆顔料の代わりにクロムフリー防錆顔料を有する塗膜を施すことで、鮮映性に優れ環境負荷の小さい高耐食性塗装鋼板を得られることを知見した。
【００１７】
即ち、本発明は上記知見に基いて閑静したもので、本発明の要旨は以下のとおりである。
【００１８】
（１）  鋼板の片面又は両面に、Ａｌ：４〜１０質量％、Ｍｇ：１〜５質量％、Ｔｉ：０．１質量％以下を含有し残部が亜鉛及び不可避的不純物よりなる亜鉛系めっき層を有し、その上に固形分として水性樹脂１００質量部、シランカップリング剤０．１〜３０００質量部を含有する皮膜層を下地処理層として有し、上層として０．２〜１００μｍ厚の有機被膜層を有することを特徴とする鮮映性に優れ環境負荷の小さい高耐食性塗装鋼板。
【００１９】
（２）  鋼板の片面又は両面に、Ａｌ：４〜２２質量％、Ｍｇ：１〜５質量％、Ｔｉ：０．１質量％以下、Ｓｉ：０．５質量％以下を含有し残部が亜鉛及び不可避的不純物よりなる亜鉛系めっき層を有し、その上に固形分として水性樹脂１００質量部、シランカップリング剤０．１〜３０００質量部を含有する皮膜層を下地処理層として有し、上層として０．２〜１００μｍ厚の有機被膜層を有することを特徴とする鮮映性に優れ環境負荷の小さい高耐食性塗装鋼板。
【００２０】
（３）  鋼板の片面又は両面に、Ａｌ：４〜１０質量％、Ｍｇ：１〜５質量％、Ｔｉ：０．１質量％以下を含有し残部が亜鉛及び不可避的不純物よりなる亜鉛系めっき層を有し、その上に固形分として水性樹脂１００質量部、シランカップリング剤０．１〜３０００質量部を含有する皮膜層を下地処理層として有し、上層として０．２〜１００μｍ厚の有機被膜層を有する塗装鋼板の亜鉛系めっき層が〔Ａｌ／Ｚｎ／Ｚｎ２Ｍｇの三元共晶組織〕の素地中に〔Ａｌ相〕、〔Ｚｎ２Ｍｇ相〕及び〔Ｚｎ相〕の１種又は２種以上が混在した金属組織を有し、且つ、〔Ａｌ相〕、〔Ｚｎ２Ｍｇ相〕及び〔Ｚｎ相〕の１種又は２種以上の中にＴｉ−Ａｌ系金属間化合物を含有することを特徴とする鮮映性の優れた高耐食性塗装鋼板。
【００２１】
（４）  鋼板の片面又は両面に、Ａｌ：４〜２２質量％、Ｍｇ：１〜５質量％、Ｔｉ：０．１質量％以下、Ｓｉ：０．５質量％以下を含有し残部が亜鉛及び不可避的不純物よりなる亜鉛系めっき層を有し、その上に固形分として水性樹脂１００質量部、シランカップリング剤０．１〜３０００質量部を含有する皮膜層を下地処理層として有し、上層として０．２〜１００μｍ厚の有機被膜層を有する塗装鋼板の亜鉛系めっき層が〔Ａｌ／Ｚｎ／Ｚｎ２Ｍｇの三元共晶組織〕の素地中に〔Ｍｇ２Ｓｉ相〕、〔Ａｌ相〕及び〔Ｚｎ２Ｍｇ相〕が混在した金属組織を有し、且つ、〔Ａｌ相〕と〔Ｚｎ２Ｍｇ相〕の１種又は２種の中にＴｉ−Ａｌ系金属間化合物を含有することを特徴とする鮮映性に優れ環境負荷の小さい高耐食性塗装鋼板。
【００２２】
（５）  鋼板の片面又は両面に、Ａｌ：４〜２２質量％、Ｍｇ：１〜５質量％、Ｔｉ：０．１質量％以下、Ｓｉ：０．５質量％以下を含有し残部が亜鉛及び不可避的不純物よりなる亜鉛系めっき層を有し、その上に固形分として水性樹脂１００質量部、シランカップリング剤０．１〜３０００質量部を含有する皮膜層を下地処理層として有し、上層として０．２〜１００μｍ厚の有機被膜層を有する塗装鋼板の亜鉛系めっき層が〔Ａｌ／Ｚｎ／Ｚｎ２Ｍｇの三元共晶組織〕の素地中に〔Ｍｇ２Ｓｉ相〕、〔Ａｌ相〕、〔Ｚｎ２Ｍｇ相〕及び〔Ｚｎ相〕が混在した金属組織を有し、且つ、〔Ａｌ相〕、〔Ｚｎ２Ｍｇ相〕及び〔Ｚｎ相〕の１種又は２種以上の中にＴｉ−Ａｌ系金属間化合物を含有することを特徴とする鮮映性に優れ環境負荷の小さい高耐食性塗装鋼板。
【００２３】
（６）  鋼板の片面又は両面に、Ａｌ：４〜２２質量％、Ｍｇ：１〜５質量％、Ｔｉ：０．１質量％以下、Ｓｉ：０．５質量％以下を含有し残部が亜鉛及び不可避的不純物よりなる亜鉛系めっき層を有し、その上に固形分として水性樹脂１００質量部、シランカップリング剤０．１〜３０００質量部を含有する皮膜層を下地処理層として有し、上層として０．２〜１００μｍ厚の有機被膜層を有する塗装鋼板の亜鉛系めっき層が〔Ａｌ／Ｚｎ／Ｚｎ２Ｍｇの三元共晶組織〕の素地中に〔Ｍｇ２Ｓｉ相〕、〔Ａｌ相〕及び〔Ｚｎ相〕が混在した金属組織を有し、且つ、〔Ａｌ相〕と〔Ｚｎ相〕の１種又は２種の中にＴｉ−Ａｌ系金属間化合物を含有することを特徴とする鮮映性に優れ環境負荷の小さい高耐食性塗装鋼板。
【００２４】
（７）  上記（３）乃至（６）のいずれかに記載のＴｉ−Ａｌ系金属間化合物が、ＴｉＡｌ３であることを特徴とする鮮映性に優れ環境負荷の小さい高耐食性塗装鋼板。
【００２５】
（８）  上記（３）乃至（６）のいずれかに記載のＴｉ−Ａｌ系金属間化合物が、Ｔｉ（Ａｌ１−ＸＳｉＸ）３（但し、Ｘ＝０〜０．５である）であることを特徴とする鮮映性に優れ環境負荷の小さい高耐食性塗装鋼板。
【００２６】
（９）  めっき層中の〔Ａｌ相〕の中に含有されるＴｉ−Ａｌ系金属間化合物が、Ｚｎ−Ａｌの共析反応によって析出したＺｎ相中に存在することを特徴とする上記（３）乃至（８）のいずれかに記載の鮮映性に優れ環境負荷の小さい高耐食性塗装鋼板。
【００２７】
（１０）  めっき層中の〔Ａｌ相〕の樹枝状晶の大きさが５００μｍ以下であることを特徴とする上記（１）乃至（９）のいずれかに記載の鮮映性に優れ環境負荷の小さい高耐食性塗装鋼板。
【００２８】
（１１）  下地処理層の皮膜層に固形分として、微粒シリカ１〜２０００質量部、エッチング性フッ化物０．１〜１０００質量部のうちいずれか１種以上を更に含有することを特徴とする、上記（１）乃至（１０）のいずれかに記載の鮮映性に優れ環境負荷の小さい高耐食性塗装鋼板。
【００２９】
（１２）  有機被膜が熱硬化型の樹脂塗膜であることを特徴とする上記（１）乃至（１１）のいずれかに記載の鮮映性に優れ環境負荷の小さい高耐食性塗装鋼板。
【００３０】
（１３）  有機皮膜層が防錆顔料を含む下塗り層と着色された上塗り層からなる上記（１）乃至（１２）のいずれかに記載の鮮映性に優れ環境負荷の小さい高耐食性塗装鋼板。
【００３１】
（１４）  上記（１）乃至（１３）のいずれかに記載の有機皮膜中の防錆顔料がケイ酸イオン、リン酸イオン、バナジン酸イオン、モリブデン酸イオンのうち一種類以上を放出するものであることを特徴とする鮮映性に優れ環境負荷の小さい高耐食性塗装鋼板。
【００３２】
（１５）  下地処理層の乾燥後の付着量が１０〜３０００ｍｇ／ｍ２であることを特徴とする上記（１）乃至（１４）のいずれかに記載の鮮映性に優れ環境負荷の小さい高耐食性塗装鋼板。
【００３３】
【発明の実施形態】
以下に本発明を詳細に説明する。
【００３４】
本発明において、塗装鋼板とは、鋼板上に亜鉛系めっき層とシランカップリング処理，及び有機皮膜からなる層を順次付与したものである。本発明の下地鋼板としては、熱延鋼板、冷延鋼板共に使用でき、鋼種もＡｌキルド鋼、Ｔｉ、Ｎｂ等を添加した極低炭素鋼板、及び、これらにＰ、Ｓｉ、Ｍｎ等の強化元素を添加した高強度鋼、ステンレス鋼等種々のものが適用できる。
【００３５】
下層の亜鉛系めっき層は、Ａｌ：４〜１０質量％、Ｍｇ：１〜５質量％、Ｔｉ：０．１質量％以下、残部がＺｎ及び不可避不純物からなるめっき層か、或いは、Ａｌ：４〜２２質量％、Ｍｇ：１〜５質量％、Ｔｉ：０．１質量％以下、Ｓｉ：０．５質量％以下、残部がＺｎ及び不可避不純物からなるめっき層である。
【００３６】
Ｚｎ−Ａｌ−Ｍｇ−Ｔｉ系めっき層においてＡｌの含有量を４〜１０質量％に限定した理由は、Ａｌの含有量が１０質量％を超えるとめっき密着性の低下が見られるため、Ｓｉを添加していないめっき層中のＡｌの含有量は１０質量％以下にする必要があるためである。また、４質量％未満では初晶としてＡｌ相が晶出しないため、平滑性低下の問題がないためである。
【００３７】
従って、本発明における高耐食性塗装鋼板においては、特にＡｌ濃度が１０質量％を超えるような高濃度の場合には、めっき密着性を確保するために、めっき層中にＳｉを添加することが必須である。
【００３８】
一方、Ｚｎ−Ａｌ−Ｍｇ−Ｔｉ−Ｓｉ系めっき層において、Ａｌの含有量を４〜２２質量％に限定した理由は、４質量％未満では初晶としてＡｌ相が晶出しないため、平滑性低下の問題がないためであり、２２質量％を超えると耐食性を向上させる効果が飽和するためである。
【００３９】
Ｓｉの含有量を０．５質量％以下（但し、０質量％を除く）に限定した理由は、Ｓｉは密着性を向上させる効果があるが、０．５質量％を超えると密着性を向上させる効果が飽和するからである。望ましくは０．００００１〜０．５質量％である、更に望ましくは０．０００１〜０．５質量％である。
【００４０】
Ｓｉの添加はＡｌの含有量が１０質量％を超えるめっき層には必須であるが、Ａｌの含有量が１０％以下のめっき層においてもめっき密着性向上に効果が大きいため、加工が厳しい部材に使用する等、高いめっき密着性を必要とする場合にはＳｉを添加することが有効である。また、Ｓｉ添加によりめっき層の凝固組織中に〔Ｍｇ２Ｓｉ相〕が晶出する。この〔Ｍｇ２Ｓｉ相〕は加工部耐食性向上に効果があるため、Ｓｉの添加量を多くし、めっき層の凝固組織中に〔Ｍｇ２Ｓｉ相〕が混在した金属組織を作製することがより望ましい。
【００４１】
Ｍｇの含有量を１〜５質量％に限定した理由は、１質量％未満では耐食性を向上させる効果が不十分であるためであり、５質量％を超えるとめっき層が脆くなって密着性が低下するためである。
【００４２】
Ｔｉの含有量を０．１質量％以下（０質量％は除く）に限定した理由は、ＴｉはＴｉ−Ａｌ系金属間化合物を晶出させ、鮮映性を向上させる効果があるが、０．１質量％を超えるとめっき後の外観が粗雑になり、外観不良が発生する。また、Ｔｉ−Ａｌ系金属間化合物がめっき表面に濃化し表面平滑性を低下させる。望ましくは０．００００１〜０．１質量％である。更に、望ましくは０．００００１〜０．０１質量％未満である。
【００４３】
本めっき層は、〔Ａｌ／Ｚｎ／Ｚｎ２Ｍｇの三元共晶組織〕の素地中に〔Ｚｎ相〕、〔Ａｌ相〕、〔Ｚｎ２Ｍｇ相〕、〔Ｍｇ２Ｓｉ相〕、Ｔｉ−Ａｌ系金属間化合物の１つ以上を含む金属組織ができる。
【００４４】
ここで、〔Ａｌ／Ｚｎ／Ｚｎ２Ｍｇの三元共晶組織〕とは、Ａｌ相と、Ｚｎ相と金属間化合物Ｚｎ２Ｍｇ相との三元共晶組織であり、この三元共晶組織を形成しているＡｌ相は例えばＡｌ−Ｚｎ−Ｍｇの三元系平衡状態図における高温での「Ａｌ″相」（Ｚｎ相を固溶するＡｌ固溶体であり、少量のＭｇを含む）に相当するものである。この高温でのＡｌ″相は常温では通常は微細なＡｌ相と微細なＺｎ相に分離して現れる。また、該三元共晶組織中のＺｎ相は少量のＡｌを固溶し、場合によっては更に少量のＭｇを固溶したＺｎ固溶体である。該三元共晶組織中のＺｎ２Ｍｇ相は、Ｚｎ−Ｍｇの二元系平衡状態図のＺｎ：約８４質量％の付近に存在する金属間化合物相である。状態図で見る限りそれぞれの相にはＳｉ、Ｔｉが固溶していないか、固溶していても極微量であると考えられるがその量は通常の分析では明確に区別できないため、この３つの相からなる三元共晶組織を本明細書では〔Ａｌ／Ｚｎ／Ｚｎ２Ｍｇの三元共晶組織〕と表す。
【００４５】
また、〔Ａｌ相〕とは、前記の三元共晶組織の素地中に明瞭な境界をもって島状に見える相であり、これは例えばＡｌ−Ｚｎ−Ｍｇの三元系平衡状態図における高温での「Ａｌ″相」（Ｚｎ相を固溶するＡｌ固溶体であり、少量のＭｇを含む）に相当するものである。この高温でのＡｌ″相はめっき浴のＡｌやＭｇ濃度に応じて固溶するＺｎ量やＭｇ量が相違する。この高温でのＡｌ″相は常温では通常は微細なＡｌ相と微細なＺｎ相に分離するが、常温で見られる島状の形状は高温でのＡｌ″相の形骸を留めたものであると見てよい。状態図で見る限りこの相にはＳｉ、Ｔｉが固溶していないか、固溶していても極微量であると考えられるが通常の分析では明確に区別できないため、この高温でのＡｌ″相に由来し且つ形状的にはＡｌ″相の形骸を留めている相を本明細書では〔Ａｌ相〕と呼ぶ。この〔Ａｌ相〕は前記の三元共晶組織を形成しているＡｌ相とは顕微鏡観察において明瞭に区別できる。
【００４６】
また、〔Ｚｎ相〕とは、前記の三元共晶組織の素地中に明瞭な境界をもって島状に見える相であり、実際には少量のＡｌさらには少量のＭｇを固溶していることもある。状態図で見る限りこの相にはＳｉ、Ｔｉが固溶していないか、固溶していても極微量であると考えられる。この〔Ｚｎ相〕は前記の三元共晶組織を形成しているＺｎ相とは顕微鏡観察において明瞭に区別できる。
【００４７】
また、〔Ｚｎ２Ｍｇ相〕とは、前記の三元共晶組織の素地中に明瞭な境界をもって島状に見える相であり、実際には少量のＡｌを固溶していることもある。状態図で見る限りこの相にはＳｉ、Ｔｉが固溶していないか、固溶していても極微量であると考えられる。この〔Ｚｎ２Ｍｇ相〕は前記の三元共晶組織を形成しているＺｎ２Ｍｇ相とは顕微鏡観察において明瞭に区別できる。
【００４８】
また、〔Ｍｇ２Ｓｉ相〕とは、めっき層の凝固組織中に明瞭な境界をもって島状に見える相である。状態図で見る限りＺｎ、Ａｌ、Ｔｉは固溶していないか、固溶していても極微量であると考えられる。この〔Ｍｇ２Ｓｉ相〕はめっき中では顕微鏡観察において明瞭に区別できる。
【００４９】
また、Ｔｉ−Ａｌ系金属間化合物とは、めっき層の凝固組織中に明瞭な境界をもって島状に見える相である。状態図で見る限りＴｉＡｌ３であると考えられるが、分析するとＳｉが観察されることから、Ｓｉを固溶したＴｉＡｌ３又はＡｌの一部がＳｉに置き換わったＴｉ（Ａｌ１−ＸＳｉＸ）３であると考えられる。
【００５０】
本発明の溶融めっき鋼材において、このＴｉ−Ａｌ系金属間化合物は、〔Ａｌ相〕、〔Ｚｎ２Ｍｇ相〕、〔Ｚｎ相〕の中に存在することを特徴とする。Ｔｉ−Ａｌ系金属間化合物の含有形態を〔Ａｌ相〕、〔Ｚｎ２Ｍｇ相〕、〔Ｚｎ相〕の中に限定した理由は、それ以外の位置に存在するＴｉ−Ａｌ系金属間化合物では、鮮映性を向上させることができないためである。〔Ａｌ相〕、〔Ｚｎ２Ｍｇ相〕、〔Ｚｎ相〕の中に存在するＴｉ−Ａｌ系金属間化合物が鮮映性を向上させる理由は、Ｔｉ−Ａｌ系金属間化合物が、〔Ａｌ相〕、〔Ｚｎ２Ｍｇ相〕、〔Ｚｎ相〕の核となることでこれらの結晶の晶出を促進させ、微細で多数の組織とするためであると考えられる。即ち、結晶が微細になるとめっき層表面の凹凸が抑制され、めっき表面が平滑になり、比較的薄い塗膜でもめっき表面の凸凹を隠蔽できるようになり、塗装鋼板の鮮映性が向上すると考えられる。
【００５１】
この効果は、特に〔Ａｌ相〕において顕著である。〔Ａｌ相〕の樹枝状晶の大きさを５００μｍ以下に制御することにより、表面が平滑になり、摩擦係数が低下する。望ましくは４００μｍ以下である。更に望ましくは３００μｍ以下である。
【００５２】
本発明者等が多数のめっき中の金属組織を調査した結果、大部分の金属組織の中から大きさ数μｍの金属間化合物が観察された。〔Ａｌ相〕中に存在する金属間化合物の一例を図１に示す。図１の上段の図（ａ）は、本発明におけるめっき鋼材のめっき層の顕微鏡写真（倍率１０００倍）であり、該写真中の各組織の分布状態を図示したものが下段の図（ｂ）である。この図からも判るように、本発明におけるめっき鋼材のめっき層の顕微鏡写真によって明確に各組織を特定することができる。
【００５３】
図１ではＡｌ−Ｚｎ−Ｍｇの三元系平衡状態図における高温での「Ａｌ″相」に相当するものの中にＴｉ−Ａｌ系金属間化合物が観察される。この高温でのＡｌ″相は、Ａｌ−Ｚｎの二元系平衡状態図における２７７℃で起こる共析反応により、常温では通常は微細なＡｌ相と微細なＺｎ相に分離して現れる。ここで亜共析反応の場合、高温で晶出したＡｌ″相は、Ａｌ−Ｚｎ−Ｍｇの三元系平衡状態図における三元共晶温度からＺｎ相の析出を開始し、Ａｌ−Ｚｎの二元系平衡状態図における共析反応に相当する温度で残ったＡｌ″相が微細なＡｌ相と微細なＺｎ相の共析組織となる。
【００５４】
図２の上段の図（ａ）は、図１のＡｌ″相を拡大した顕微鏡写真（倍率３５００倍）であり、該写真中の各組織の分布状態を図示したものが下段の図（ｂ）である。Ａｌ″相を詳細に観察すると、析出したＺｎ相がＡｌ″相の外側とＴｉ−Ａｌ系金属間化合物の周りに存在することが観察される。
【００５５】
本発明において金属間化合物の大きさは特に限定しないが、発明者らが観察したものは、大きさ１０μｍ以下であった。また、めっき組織中の金属間化合物の存在割合も特に限定しないが、〔Ａｌ相〕、〔Ｚｎ２Ｍｇ相〕、〔Ｚｎ相〕のどれかに１割以上存在することが望ましい。
【００５６】
本発明において、めっき鋼板の製造方法については特に限定するところはなく、通常の無酸化炉方式の溶融めっき法が適用できる。
【００５７】
金属間化合物の添加方法については特に限定するところはなく、金属間化合物の微粉末を浴中に混濁させる方法や、金属間化合物を浴に溶解させる方法等が適用できるが、無酸化炉方式の溶融めっき法を使用した連続ライン等で製造する場合、めっき浴中にＴｉを溶解させる方法が適当である。めっき浴中にＴｉを溶解させる方法としては、Ｔｉ−Ｚｎ系金属間化合物を添加する方法が低温、短時間で溶解可能なため効率的である。添加するＴｉ−Ｚｎ系金属間化合物としては、Ｚｎ１５Ｔｉ、Ｚｎ１０Ｔｉ、Ｚｎ５Ｔｉ、Ｚｎ３Ｔｉ、Ｚｎ２Ｔｉ、ＺｎＴｉ等がある。こうした金属間化合物を単独或いはＺｎ、Ｚｎ−Ａｌ、Ｚｎ−Ａｌ−Ｍｇ合金中に混合させてめっき浴に添加すると、溶解したＴｉがめっき中にＴｉ−Ａｌ系金属間化合物として晶出し、表面平滑性と成形性を向上させる。
【００５８】
めっきの付着量については特に制約は設けないが、耐食性の観点から１０ｇ／ｍ２以上、加工性の観点から３５０ｇ／ｍ２以下で有ることが望ましい。
【００５９】
亜鉛めっき層中には、これ以外にＦｅ、Ｓｂ、Ｐｂ、Ｓｎを単独或いは複合で０．５質量％以内含有してもよい。また、Ｃａ、Ｂｅ、Ｃｕ、Ｎｉ、Ｃｏ、Ｃｒ、Ｍｎ、Ｐ、Ｂ、Ｎｂ、Ｂｉや３族元素を合計で０．５質量％以下含有しても本発明の効果を損なわず、その量によっては更に耐食性が改善される等好ましい場合もある。
【００６０】
次に、本発明の塗装鋼板に用いる下地処理層は、水性樹脂をベースとしてシランカップリング剤を含むことを特徴としている。この下地処理層とＺｎ−Ｍｇ−Ａｌ−Ｔｉ系合金めっき、或いは、Ｚｎ−Ｍｇ−Ａｌ−Ｓｉ−Ｔｉ系合金めっきを組み合わせることにより相乗的に加工部の耐食性が向上する。下地処理層の水性樹脂としては、水溶性樹脂のほか、本来水不溶性でありながらエマルジョンやサスペンジョンのように水中に微分散された状態になりうる樹脂を含めて言う。このような水性樹脂として使用できるものは、例えば、ポリオレフィン系樹脂、アクリルオレフィン系樹脂、ポリウレタン系樹脂、ポリカーボネート系樹脂、エポキシ系樹脂、ポリエステル系樹脂、アルキド系樹脂、フェノール系樹脂、その他の熱硬化型樹脂が挙げられ、架橋可能な樹脂が望ましい。特に好ましい樹脂は、アクリルオレフィン系樹脂、ポリウレタン系樹脂、及び両者の混合樹脂である。これらの水性樹脂の２種類以上を混合或いは重合して使用しても良い。
【００６１】
シランカップリング剤は、水性樹脂の存在下で、めっきと塗膜の両者と強固に結合し、塗膜の密着性を飛躍的に向上させ、ひいては加工部の耐食性を向上させる。シランカップリング剤としては、例えば、γ−（２−アミノエチル）アミノプロピルトリメトキシシラン、γ−（２−アミノエチル）アミノプロピルメチルジメトキシシラン、アミノシラン、γ−メタクリロキシプロピルトリメトキシシラン、Ｎ−β−（Ｎ−ビニルベンジルアミノエチル）−γ−アミノプロピルトリメトキシシラン、γ−グリシドキシプロピルトリメトキシシラン、γ−メルカプトプロピルトリメトキシシラン、メチルトリメトキシシラン、ビニルトリメトキシシラン、オクタデシルジメチル〔３−（トリメトキシシリル）プロピル〕アンモニウムクロライド、γ−クロロプロピルメチルジメトキシシラン、γ−メルカプトプロピルメチルジメトキシシラン、メチルトリクロロシラン、ジメチルジクロロシラン、トリメチルクロロシランなどを挙げることができる。
【００６２】
シランカップリング剤の含有量は固形分換算で、水性樹脂１００質量部に対して、０．１〜３０００質量部であることが望ましい。０．１質量部未満ではシランカップリング剤の量が不十分であるため、加工時に十分な密着性が得られず耐食性が劣る。３０００質量部を超えると密着性向上効果が飽和するため不経済である。
【００６３】
更に微粒シリカを添加すると耐擦り傷性、塗膜密着性、耐食性が向上する。本発明において微粒シリカとは，微細な粒径をもつために水中に分散させた場合に安定に水分散状態を維持でき、半永久的に沈降が認められないような特色を有するシリカを総称していうものである。このような微粒シリカとしては、ナトリウムなどの不純物が少なく、弱アルカリ系のものであれば、特に限定されない。例えば、「スノーテックスＮ」（日産化学工業社製）、「アデライトＡＴ−２０Ｎ」（旭電化工業社製）などの市販のシリカなどを用いることができる。
【００６４】
微粒シリカの含有量は固形分換算で、水性樹脂１００質量部に対して１〜２０００質量部、更に好ましくは１０〜４００質量部である。１質量部未満では添加した効果が少なく、２０００質量部を超えると耐食性向上の効果が飽和して不経済である。また、エッチング性フッ化物を添加すると塗膜密着性が向上される。ここでエッチング性フッ化物としては、フッ化亜鉛四水和物、ヘキサフルオロケイ酸亜鉛六水和物などを使用することができる。エッチング性フッ化物の含有量は固形分換算で、水性樹脂１００質量部に対して１〜１０００質量部であることが好ましい。１質量部未満では添加の効果が少なく、１０００質量部を超えるとエッチングの効果が飽和して塗膜密着性が改善されないので不経済である。
【００６５】
また、必要に応じて界面活性剤、防錆抑制剤、発泡剤などを添加しても良い。下地処理層の乾燥後の付着量は１０〜３０００ｍｇ／ｍ２が好適である。１０ｍｇ／ｍ２未満では密着性が劣り加工部の耐食性が不十分である。一方、３０００ｍｇ／ｍ２を超えると不経済であるばかりか加工性も低下して耐食性も劣るようになる。
【００６６】
下地処理層の塗布方法は特別限定するものではなく、一般に公知の塗装方法、例えば、ロールコート、エアースプレー、エアーレススプレー、浸漬などが適用できる。塗布後の乾燥・焼き付けは熱風炉、誘導加熱炉、近赤外線炉、等公知の方法、或いは、これらを組み合わせた方法で行えばよい。また、使用する水性樹脂の種類によっては紫外線や電子線などによって硬化させることもできる。或いは強制乾燥を用いずに自然乾燥してもよいし、めっき鋼板を予め加熱しておいて、その上に塗布して自然乾燥してもよい。
【００６７】
次に塗装鋼板の上層の有機被膜としては、ポリエステル樹脂、アミノ樹脂、エポキシ樹脂、アクリル樹脂、ウレタン樹脂、フッ素樹脂等が例として挙げられ、特に限定されるものではないが、特に加工が厳しい製品に使用する場合、熱硬化型の樹脂塗膜が最も好ましい。熱硬化型の樹脂塗膜としては、エポキシポリエステル塗料、ポリエステル塗料、メラミンポリエステル塗料、ウレタンポリエステル塗料等のポリエステル系塗料や、アクリル塗料が挙げられる。
【００６８】
ポリエステル樹脂の酸成分の一部を脂肪酸に置き換えたアルキッド樹脂や、油で変性しないオイルフリーアルキッド樹脂に、メラミン樹脂やポリイソシアネート樹脂を硬化剤として併用したポリエステル系の塗料、及び各種架橋剤と組み合わせたアクリル塗料は、他の塗料に比べて加工性が良いため、厳しい加工の後にも塗膜に亀裂などが発生しないためである。
【００６９】
膜厚は、０．２〜１００μｍが適正である。膜厚を０．２μｍ以上とした理由は、膜厚が０．２μｍ未満では耐食性が確保できないためである。また、膜厚を１００μｍ以下とした理由は，膜厚が１００μｍを超えるとコスト面から不利になるためである。望ましくは、５０μｍ以下である。有機被膜層は、単層でも複層でもかまわない。
【００７０】
なお、本発明の方法に使用される有機被膜には、必要に応じ、可塑剤、酸化防止剤、熱安定剤、無機粒子、顔料、有機潤滑などの添加剤を配合される。
【００７１】
有機被覆層は公知の方法で下地処理層の上に塗装される。例えば、ロールコーター、カーテンコーター、静電塗装、スプレー塗装、浸漬塗装などである。その後、熱風、誘導加熱、近赤外、遠赤外、などの加熱によって乾燥・硬化される。有機被覆層の樹脂が電子線や紫外線で硬化するものであればこれらの照射によって硬化される。これらの併用であってもよい。
【００７２】
本発明の塗装鋼板で化成処理層と着色された有機層の間に、必要に応じて防錆顔料を添加した皮膜層を下塗り層として有することができる。この下塗り層は主に耐食性の向上を目的とするが、その他に成形加工性、耐薬品性なども考慮して設計される。下塗り層を構成する樹脂としては、一般に公知の樹脂、例えば、ポリエステル樹脂、ウレタン樹脂、アクリル樹脂、エポキシ樹脂、メラミン樹脂などをそのまま或いは組み合わせて使用できる。防錆顔料としては一般に公知のもの、例えば、▲１▼リン酸亜鉛、リン酸鉄、リン酸アルミニウム、亜リン酸亜鉛、等のリン酸系防錆顔料、▲２▼モリブデン酸カルシウム、モリブデン酸アルミニウム、モリブデン酸バリウム、等のモリブデン酸系防錆顔料、▲３▼酸化バナジウムなどのバナジウム系防錆顔料、▲４▼カルシウムシリケートなどのシリケート系顔料、▲５▼水分散シリカ、ヒュームドシリカ、等の微粒シリカなどを用いることができる。
【００７３】
防錆顔料の添加量は皮膜の固形分基準に１〜４０質量％がよい。１質量％より少ないと耐食性の改良が十分でなく、４０質量％を超えると加工性が低下して、加工時に有機被膜層の脱落が起こり、耐食性も劣るようになる。
【００７４】
防錆顔料を含む下塗り層の塗布は一般に公知の方法でできる。例えば、ロールコート、カーテンコート、エアースプレー、エアーレススプレー、浸漬、刷毛塗り、バーコートなどである。その後、熱風、誘導加熱、近赤外、遠赤外、などの加熱によって乾燥・硬化される。有機被覆層の樹脂が電子線や紫外線で硬化するものであればこれらの照射によって硬化される。これらの併用であってもよい。
【００７５】
【実施例】
以下、実施例により本発明を具体的に説明する。
【００７６】
（実施例１）
まず、厚さ０．８５ｍｍの冷延鋼板を準備し、これに４００〜６００℃で浴中の添加元素量を変化させためっき浴で３秒溶融めっきを行い、Ｎ２ワイピングでめっき付着量を片面１４０ｇ／ｍ２に調整し、冷却速度１０℃／ｓ以下で冷却した。得られためっき鋼板のめっき組成を表１に示す。また、めっき鋼板を断面からＳＥＭで観察し、めっき層の金属組織を観察した結果を同じく表１に示す。
【００７７】
Ｔｉ−Ａｌ系金属間化合物は、めっき鋼板を１０度傾斜で研磨した後、ＥＰＭＡで観察し、〔Ａｌ相〕、〔Ｚｎ２Ｍｇ相〕、〔Ｚｎ相〕の中に存在するものを観察した。
【００７８】
めっき層中の〔Ａｌ相〕の樹枝状晶の大きさは、めっき鋼板の表面をＣＭＡでマッピングし、得られたＡｌのマッピングを使用して樹脂状晶の長径を測定した。測定は、５×５ｃｍの範囲を行い、大きいものから順に５つの樹脂状晶の長径を測定し、その平均値を〔Ａｌ相〕の樹枝状晶の大きさとして使用した。
【００７９】
次に、脱脂剤として日本パーカライジング（株）製ＦＣ−３６４Ｓを使用し、２質量％、６０℃、１０秒間浸漬、その後、水洗、乾燥の工程でめっき鋼板の脱脂処理を行った。次いで、アクリルオレフィン樹脂１００質量部に対しシランカップリング剤１０質量部、シリカ３０質量部、エッチング性フッ化物１０質量部含有させた下地処理材を塗布し、熱風乾燥炉で乾燥して付着量２００ｍｇ／ｍ２とした。乾燥時の到達板温は１５０℃とした。シランカップリング剤としてはγ−（２−アミノエチル）アミノプロピルトリメトキシシランを、シリカとしては「スノーテックスＮ」（日産化学工業製）を、エッチング性フッ化物としてはヘキサフルオロケイ酸亜鉛六水和物を使用した。
【００８０】
その上に、下塗り塗装として日本ペイント製Ｐ６４１プライマー塗料（ポリエステル樹脂系）の防錆顔料を表１に記載した防錆顔料（亜リン酸亜鉛、カルシウムシリケート、バナジン酸／リン酸混合系、モリブデン酸系）に変更したものをバーコーターで塗布し、熱風乾燥炉で最高到達板温が２２０℃となる条件で焼き付けて膜厚を５μｍになるように調整した。下塗り塗装の上に、上塗り塗装として、日本ペイント製ＦＬ１００ＨＱ（ポリエステル樹脂系）をバーコーターで塗布し、熱風乾燥炉で到達板温が２２０℃となる条件で焼き付けて膜厚を１５μｍに調整した。
【００８１】
以上のようにして作製した塗装鋼板に対して３Ｔ折り曲げ加工（原板を３枚はさんだ状態で１８０°の折り曲げ加工）を施し、塩水噴霧（５％ＮａＣｌ、３５℃、２ｈｒ）→乾燥（６０℃、３０％ＲＨ、４ｈｒ）→湿潤（５０℃、９５％ＲＨ、２ｈｒ）からなるサイクル腐食試験を１２０サイクル行った。サイクル腐食試験後に加工部の赤錆発生面積率を目視で観察した。評点は、赤錆５％未満を５、赤錆５％以上１０％未満を４、赤錆１０％以上２０％未満を３、２０％以上３０％未満を２、３０％以上を１、として評点３以上を合格とした。
【００８２】
鮮映性は携帯用鮮明度光沢度計（ＰＧＤ計）での鮮映性測定値（Ｇｄ値）を測定した。鮮映性は、Ｇｄ値が０．６以上のものを合格、Ｇｄ値が０．６未満のものを不合格とした。
【００８３】
評価結果を表１に示す。番号１８は、Ｔｉ−Ａｌ系金属間化合物を含有しないため、Ａｌ相が成長し、鮮映性が不合格となった。番号１９は、Ｔｉの含有量が多すぎたため、Ｔｉ−Ａｌ系金属間化合物が表面に濃化し、鮮映性が不合格となった。番号２０は、Ｍｇ、Ａｌ、Ｓｉ、Ｔｉが本発明の範囲外であるため、耐食性が不合格となった。これら以外はいずれも良好な鮮映性、耐食性を示した。
【００８４】
【表１】
2004292942.tif 000003
【００８５】
（実施例２）
まず、厚さ０．８５ｍｍの冷延鋼板を準備し、これに４００〜６００℃で浴中の添加元素量を変化させためっき浴で３秒溶融めっきを行い、Ｎ２ワイピングでめっき付着量を片面１４０ｇ／ｍ２に調整し、冷却速度１０℃／ｓ以下で冷却した。得られためっき鋼板のめっき組成を表２に示す。また、めっき鋼板を断面からＳＥＭで観察し、めっき層の金属組織を観察した結果を同じく表２に示す。
【００８６】
Ｔｉ−Ａｌ系金属間化合物は、めっき鋼板を１０度傾斜で研磨した後、ＥＰＭＡで観察し、〔Ａｌ相〕、〔Ｚｎ２Ｍｇ相〕、〔Ｚｎ相〕の中に存在するものを観察した。
【００８７】
めっき層中の〔Ａｌ相〕の樹枝状晶の大きさは、めっき鋼板の表面をＣＭＡでマッピングし、得られたＡｌのマッピングを使用して樹脂状晶の長径を測定した。測定は、５×５ｃｍの範囲を行い、大きいものから順に５つの樹脂状晶の長径を測定し、その平均値を〔Ａｌ相〕の樹枝状晶の大きさとして使用した。
【００８８】
次に、脱脂剤として日本パーカライジング（株）製ＦＣ−３６４Ｓを使用し、２質量％、６０℃、１０秒間浸漬、その後、水洗、乾燥の工程でめっき鋼板の脱脂処理を行った。次いで、アクリルオレフィン樹脂１００質量部に対しシランカップリング剤１０質量部、シリカ３０質量部、エッチング性フッ化物１０質量部含有させた下地処理材を塗布し、熱風乾燥炉で乾燥して付着量２００ｍｇ／ｍ２とした。乾燥時の到達板温は１５０℃とした。シランカップリング剤としてはγ−（２−アミノエチル）アミノプロピルトリメトキシシランを、シリカとしては「スノーテックスＮ」（日産化学工業製）を、エッチング性フッ化物としてはヘキサフルオロケイ酸亜鉛六水和物を使用した。
【００８９】
塗装は、エポキシポリエステル塗料、ポリエステル塗料、メラミンポリエステル塗料、ウレタンポリエステル塗料、アクリル塗料をそれぞれバーコーターで塗装し、熱風乾燥炉で焼き付けて表２に示す膜厚に調整した。
【００９０】
鮮映性は携帯用鮮明度光沢度計（ＰＧＤ計）での鮮映性測定値（Ｇｄ値）を測定した。鮮映性は、Ｇｄ値が０．６以上のものを合格、Ｇｄ値が０．６未満のものを不合格とした。
【００９１】
耐食性は、ＪＩＳ  Ｂ−７７２９に準ずるエリクセン試験機を使用して７ｍｍ押し出した加工部をＪＩＳ  Ｚ−２３７１に準ずる塩水噴霧試験で７２ｈｒ試験し、白錆が発生しなかったものを合格、白錆が発生したものを不合格とした。
【００９２】
評価結果を表２に示す。番号２９は、塗膜厚が本発明の範囲外であるため、耐食性が不合格となった。これら以外はいずれも良好な鮮映性、耐食性を示した。
【００９３】
【表２】
2004292942.tif 000004
【００９４】
（実施例３）
まず、厚さ０．８５ｍｍの冷延鋼板を準備し、これに４５０℃のＺｎ−Ｍｇ−Ａｌ−Ｓｉ−Ｔｉめっき浴で３秒溶融めっきを行い、Ｎ２ワイピングでめっき付着量を片面１４０ｇ／ｍ２に調整し、冷却速度１０℃／ｓ以下で冷却した。得られためっき鋼板のめっき層中組成は、Ｍｇ３％、Ａｌ１１％、Ｓｉ０．２％、Ｔｉ０．００９％であった。
【００９５】
めっき鋼板は、脱脂剤として日本パーカライジング（株）製ＦＣ−３６４Ｓを使用し、２質量％、６０℃、１０秒間浸漬し、その後、水洗、乾燥の工程で脱脂処理を行った。次いで、表３に示す組成の下地処理材を塗布し熱風乾燥炉で乾燥した。乾燥時の到達板温は１５０℃とした。シランカップリング剤としてはγ−（２−アミノエチル）アミノプロピルトリメトキシシラン、γ−メルカプトプロピルトリメトキシシラン、メチルトリクロロシランを使用した。シリカとしては「スノーテックスＮ、表中ではＳＴ−Ｎと記載」（日産化学工業製）を、エッチング性フッ化物としてはヘキサフルオロケイ酸亜鉛六水和物を使用した。
【００９６】
なお、比較材の鋼板は塗布型のクロメート処理液に浸漬して、クロメート処理を行った。クロメート皮膜の付着量はＣｒ換算量で５０ｍｇ／ｍ２とした。
【００９７】
次に、下塗り塗装として日本ペイント製Ｐ６４１プライマー塗料（ポリエステル樹脂系、表中の樹脂種はポリエステルとした）、日本ペイント製Ｐ１０８プライマー（エポキシ樹脂系、表中の樹脂種はエポキシとした）、日本ペイント製Ｐ３０４プライマー（ウレタン樹脂系、表中の樹脂種はウレタンとした）の防錆顔料を表２に記載した防錆顔料（亜リン酸亜鉛、カルシウムシリケート、バナジン酸／リン酸混合系、モリブデン酸系）に変更したものをバーコーターで塗布し、熱風乾燥炉で最高到達板温が２２０℃となる条件で焼き付けて膜厚を５μｍになるように調整した。下塗り塗装の上に、上塗り塗装として、日本ペイント製ＦＬ１００ＨＱ（ポリエステル樹脂系）をバーコーターで塗布し、熱風乾燥炉で到達板温が２２０℃となる条件で焼き付けて膜厚を１５μｍに調整した。
【００９８】
以上のようにして作製した塗装鋼板に対して３Ｔ折り曲げ加工（原板を３枚はさんだ状態で１８０°の折り曲げ加工）を施し、塩水噴霧（５％ＮａＣｌ、３５℃、２ｈｒ）→乾燥（６０℃、３０％ＲＨ、４ｈｒ）→湿潤（５０℃、９５ＲＨ、２ｈｒ）からなるサイクル腐食試験を１２０サイクル行った。サイクル腐食試験後に加工部の赤錆発生面積率を目視で観察した。評点は、赤錆５％未満を５、赤錆５％以上１０％未満を４、赤錆１０％以上２０％未満を３、２０％以上３０％未満を２、３０％以上を１、として評点３以上を合格とした。
【００９９】
鮮映性は携帯用鮮明度光沢度計（ＰＧＤ計）での鮮映性測定値（Ｇｄ値）を測定した。鮮映性は、Ｇｄ値が０．６以上のものを合格、Ｇｄ値が０．６未満のものを不合格とした。
【０１００】
評価結果を表３に示す。番号１５はシランカップリング剤の含有量が本発明の範囲外であるため、加工部耐食性が不合格となった。番号１６、１７は下地処理層の付着量含有量が本発明の範囲外であるため、加工部耐食性が不合格となった。番号２８、２９は下地処理層にクロメート処理を使用しているため環境負荷が大きく不合格となった。これら以外はいずれも良好な鮮映性、耐食性を示した。
【０１０１】
【表３】
2004292942.tif 000005
【０１０２】
（実施例４）
まず、厚さ０．８５ｍｍの冷延鋼板を準備し、これに５２０℃で浴中の添加元素量を変化させためっき浴で３秒溶融めっきを行い、Ｎ２ワイピングでめっき付着量を片面１４０ｇ／ｍ２に調整し、冷却速度１０℃／ｓ以下で冷却した。得られためっき鋼板のめっき組成を表４に示す。また、めっき鋼板を断面からＳＥＭで観察し、めっき層の金属組織を観察した結果を同じく表４に示す。
【０１０３】
Ｔｉ−Ａｌ系金属間化合物は、めっき鋼板を１０度傾斜で研磨した後、ＥＰＭＡで観察し、〔Ａｌ相〕、〔Ｚｎ２Ｍｇ相〕、〔Ｚｎ相〕の中に存在するものを観察した。また、〔Ａｌ相〕の中に存在するＴｉ−Ａｌ系金属間化合物については、ＥＰＭＡで観察し、Ｚｎ−Ａｌの共析反応によって析出したＺｎ相中への存在有無を観察した。更にＴｉ−Ａｌ系金属間化合物のＥＰＭＡ観察を行い、Ｔｉ−Ａｌ系金属間化合物のＳｉ含有有無を観察した。
【０１０４】
次に、脱脂剤として日本パーカライジング（株）製ＦＣ−３６４Ｓを使用し、２質量％、６０℃、１０秒間浸漬し、その後、水洗、乾燥の工程でめっき鋼板の脱脂処理を行った。次いで、アクリルオレフィン樹脂１００質量部に対しシランカップリング剤１０質量部、シリカ３０質量部、エッチング性フッ化物１０質量部含有させた下地処理材を塗布し、熱風乾燥炉で乾燥して付着量２００ｍｇ／ｍ２とした。乾燥時の到達板温は１５０℃とした。シランカップリング剤としてはγ−（２−アミノエチル）アミノプロピルトリメトキシシランを、シリカとしては「スノーテックスＮ」（日産化学工業製）を、エッチング性フッ化物としてはヘキサフルオロケイ酸亜鉛六水和物を使用した。
【０１０５】
その上に、プライマーとしてエポキシポリエステル塗料をバーコーターで塗装し、熱風乾燥炉で焼き付けて膜厚を５μｍに調整した。トップコートは、ポリエステル塗料をバーコーターで塗装し、熱風乾燥炉で焼き付けて膜厚を２０μｍに調整した。
【０１０６】
密着性は、デュポン衝撃試験後の塗装めっき鋼板に粘着テープを貼り、その後引き剥がし、めっき及び塗膜が剥離しなかった場合を○、めっき又は塗膜の剥離が１０％未満の場合を△、めっき又は塗膜が１０％以上剥離した場合を×とした。デュポン試験は先端に１／２インチの丸みを持つ撃ち型を使用し、１ｋｇの重りを１ｍの高さから落下させて行った。
【０１０７】
加工後耐食性の評価は、３Ｔ折り曲げ加工（原板を３枚はさんだ状態で１８０°の折り曲げ加工）を施したサンプルの折り曲げ部について、ＣＣＴ１２０サイクル後の赤錆発生状況を以下に示す評点づけで判定した。ＣＣＴは、ＳＳＴ２ｈｒ→乾燥４ｈｒ→湿潤２ｈｒを１サイクルとした。評点は３以上を合格とした。
５：５％未満
４：５％以上１０％未満
３：１０％以上２０％未満
２：２０％以上３０％未満
１：３０％以上
評価結果を表４に示す。番号２はＡｌとＳｉの添加量が本発明の範囲外であるため密着性が不合格となった。これら以外はいずれも、密着性、加工後耐食性が良好な結果となった。特にＳｉを添加しためっき鋼板は良好な密着性と加工後耐食性を示した。
【０１０８】
【表４】
2004292942.tif 000006
【０１０９】
【発明の効果】
以上述べてきたように，本発明により，高Ａｌ濃度の場合でも十分鮮映性が優れ，環境負荷の大きなクロムを含有せずに，加工部の耐食性に優れる塗装鋼板を製造することが可能となり，工業上極めて優れた効果を奏することができる。
【図面の簡単な説明】
【図１】めっき鋼板のめっき層の「Ａｌ″相」中に存在する金属間化合物の一例を示す図で、（ａ）はめっき層の顕微鏡写真（倍率１０００倍）であり、（ｂ）は該写真中の各組織の分布状態を示す図である。
【図２】（ａ）は「Ａｌ″相」を拡大した顕微鏡写真（倍率３５００倍）であり、（ｂ）は各組織の分布状態を示す図である。
【図１】
2004292942.tif 000007
【図２】
2004292942.tif 000008